СПОСОБНЫЕ К СХВАТЫВАНИЮ КОМПОЗИЦИИ, СОДЕРЖАЩИЕ НЕВСПУЧЕННЫЙ ПЕРЛИТ, И СПОСОБЫ ЦЕМЕНТИРОВАНИЯ В ПОДЗЕМНЫХ ПЛАСТАХ

1. Способ цементирования, включающий:
введение в ствол скважины способной к схватыванию композиции, содержащей невспученный перлит, цементную печную пыль и/или портландцемент, перемолотый с пумицитом, и воду; и
предоставление возможности способной к схватыванию композиции схватиться.
2. Способ цементирования по п.1, в котором способная к схватыванию композиция содержит цементную печную пыль.
3. Способ цементирования по п.1, в котором способная к схватыванию композиция содержит портландцемент, перемолотый с пумицитом.
4. Способ по любому из пп.1-3, в котором способная к схватыванию композиция имеет плотность от примерно 8 фунтов на галлон (0,9 кг/л) до примерно 16 фунтов на галлон (1,9 кг/л).
5. Способ по любому из пп.1-3, в котором невспученный перлит измельчают до среднего размера частиц от примерно 1 мкм до примерно 400 мкм.
6. Способ по любому из пп.1-3, в котором невспученный перлит измельчают до среднего размера частиц от примерно 1 мкм до примерно 100 мкм.
7. Способ по любому из пп.1-3, в котором невспученный перлит присутствует в способной к схватыванию композиции в количестве от примерно 1% до примерно 75% от массы цементирующих компонентов.
8. Способ по любому из пп.1-3, в котором цементная печная пыль присутствует в способной к схватыванию композиции в количестве от примерно 1% до примерно 95% от массы цементирующих компонентов.
9. Способ по любому из пп.1-3, в котором вода содержит по меньшей мере воду, выбранную из группы, состоящей из пресной воды, соленой воды, рассола, морской воды и любого их сочетания.
10. Способ по любому из пп.1-3, в котором вода присутствует в количестве от примерно 40% до примерно 200% от массы цементирующих компонентов.
11. Способ по любому из пп.1-3, в котором способная к схватыванию композиция содержит цементную печную пыль и дополнительно содержит пумицит.
12. Способ по любому из пп.1-3, в котором способная к схватыванию композиция включает цементную печную пыль и включает смесь цемент/пумицит, содержащую пумицит, перемолотый с портландцементом.
13. Способ по п.12, в котором смесь цемент/пумицит имеет средний размер частиц от примерно 0,5 мкм до примерно 10 мкм.
14. Способ по пп.1-3, в котором способная к схватыванию композиция дополнительно содержит известь.
15. Способ по п.1:
в котором невспученный перлит измельчают до среднего размера частиц от примерно 1 мкм до примерно 100 мкм;
в котором невспученный перлит присутствует в количестве от примерно 20% до примерно 50% от массы цементирующих компонентов;
в котором цементная печная пыль присутствует в количестве от примерно 50% до примерно 80% от массы цементирующих компонентов;
в котором способная к схватыванию композиция дополнительно содержит известь в количестве от примерно 1% до примерно 10% от массы цементирующих компонентов; и
в котором способная к схватыванию композиция содержит портландцемент от 0% до примерно 1% от массы цементирующих компонентов.
16. Способ по любому из пп.1-3, в котором способная к схватыванию композиция дополнительно содержит по меньшей мере одну добавку, выбранную из группы, состоящей из зольной пыли, шлакового цемента, метакаолина, сланца, цеолита, кристаллического кремнезема, аморфного кремнезема, пирогенного кремнезема, соли, волокна, гидрофильной глины, микросфер, золы рисовой шелухи, эластомера, эластомерных частиц, смолы, латекса и любого их сочетания.
17. Способ по любому из пп.1-3, в котором способная к схватыванию композиция дополнительно содержит по меньшей мере одну добавку, выбранную из группы, состоящей из добавки-замедлителя схватывания, добавки, контролирующей снижение прочности, ускорителя схватывания, утяжелителя, добавки, облегчающей вес, газогенерирующей добавки, добавки для улучшения механических свойств, материала для борьбы с потерей циркуляции, добавки для регулирования фильтрации, диспергатора, добавки для понижения водоотдачи, пеногасителя, пенообразователя, маслонабухающих частиц, водонабухающих частиц, тиксотропной добавки и любого их сочетания.
18. Способ по любому из пп.1-3, в котором способную к схватыванию композицию оставляют схватываться в стволе скважины при температуре, большей чем примерно 120°F (49°C).
19. Способ по любому из пп.1-3, в котором способную к схватыванию композицию оставляют схватываться в стволе скважины в кольцевом пространстве между подземным пластом и обсадной трубой в стволе скважины.
20. Способ по любому из пп.1-3, дополнительно включающий закачку под давлением способной к схватыванию композиции в полость, включающую по меньшей мере одну полость, выбранную из группы, состоящей из полости в подземном пласте, пустот в гравийной набивке, отверстий в обсадной трубе и микрозазора между цементным кольцом и обсадной трубой.
21. Способная к схватыванию композиция, содержащая:
измельченный невспученный перлит;
цементную печную пыль; и
воду.
22. Способная к схватыванию композиция по п.21, дополнительно содержащая любой или несколько признаков, определенных в любом или нескольких из пп.4-17.